(57)【要約】【課題】ゴム系粘着剤を用いても自背面に対する低剥離（低巻戻し力）が可能であって、被着体への接着信頼性に優れた表面保護フィルム、およびそれを用いた表面保護フィルム付き光学フィルムを提供する。【解決手段】基材層１０の片面に粘着剤層１２、前記基材層１０の他方の面に離型処理層１４が積層されている表面保護フィルム１であって、前記粘着剤層１２がゴム系により形成されており、前記離型処理層１４がアクリルシリコーングラフトポリマーにより形成されていることを特徴とする表面保護フィルム１。【選択図】図１
2008133435.tif 000002
【特許請求の範囲】
【請求項１】
基材層の片面に粘着剤層、前記基材層の他方の面に離型処理層が積層されている表面保護フィルムであって、前記粘着剤層がゴム系により形成されており、前記離型処理層がアクリルシリコーングラフトポリマーにより形成されていることを特徴とする表面保護フィルム。
【請求項２】
前記離型処理層の厚さが０．０５〜０．５μｍである請求項１に記載の表面保護フィルム。
【請求項３】
前記粘着剤層の厚さが２〜１０μｍである請求項１または２に記載の表面保護フィルム。
【請求項４】
前記アクリルシリコーングラフトポリマーの水酸価または酸価が１５〜７０ｍｇＫＯＨ／ｇであり、かつ前記アクリルシリコーングラフトポリマーのシリコーンのグラフト量が１５〜４０重量％である請求項１〜３のいずれかに記載の表面保護フィルム。
【請求項５】
前記離型処理層にフッ素を０．３〜７．０ａｔｏｍｉｃ％含有することを特徴とする請求項１〜４のいずれかに記載の表面保護フィルム。
【請求項６】
前記離型処理層の表面張力が１３．５〜１８．０ｍＮ／ｍであることを特徴とする請求項１〜５のいずれかに記載の表面保護フィルム。
【請求項７】
０．３ｍ／ｍｉｎでの剥離の際における前記離型処理層に対する前記粘着剤層の粘着力が０．４Ｎ／２０ｍｍ以下である請求項１〜６のいずれかに記載の表面保護フィルム。
【請求項８】
光学フィルムの表面保護に用いられる請求項１〜７のいずれかに記載の表面保護フィルム。
【請求項９】
請求項１〜７のいずれかに記載の表面保護フィルムを光学フィルムの片面または両面に貼り合わせてなることを特徴とする表面保護フィルム付き光学フィルム。
【発明の詳細な説明】
【技術分野】
【０００１】
本発明は、表面保護フィルムおよび表面保護フィルム付き光学フィルムに関する。より詳細には、本発明は、軽剥離が求められる薄膜フィルムや汚染を嫌うフィルム、中でも特に、液晶ディスプレイ（ＬＣＤ）、プラズマディスプレイ、有機ＥＬ（エレクトロルミネッセンス）、フィールドエミッションディスプレイなどを構成する光学フィルム（光学シート）等、の表面保護フィルムおよび表面保護フィルム付き光学フィルムに好適である。
【背景技術】
【０００２】
従来より、プラスチック製品や金属板を加工、運搬等する際には、それら被着体の表面に傷等がつかないように、表面保護フィルムを仮貼付して被着体の表面の保護を図っている。このような被着体の表面保護フィルムとしては、基材フィルムの片面に粘着剤層を設けた粘着フィルムが用いられている。
【０００３】
これまで、ゴム系粘着剤とポリオレフイン系フィルムなどの融点の低いフィルムを有するテープには長鎖アルキル系離型処理層がよく使用されている。しかし、この組み合わせのテープは巻戻し力が非常に重くなり、貼り合せの作業性が非常に悪い（たとえば、特許文献１、２参照）。そこで、非常に離型効果の高いシリコーン系の離型処理層も検討されている（たとえば、特許文献３参照）。しかしながら、これまでのシリコーン系の離型処理層では熱硬化時にフィルムが高温にさらされてしまい、融点の低いフィルムでは熱硬化時にフィルムが収縮してしまう問題が判明した。
【０００４】
また、従来のシリコーン系の離型処理層では低分子が発生しやすく汚染が生じやすくといった問題点があった。また、コストも高いといった問題点があり、さらにはスズ系触媒を用いるシリコーン系の離型処理剤を用いた場合の作業者への健康被害も懸念されている。また、従来のシリコーン系の離型処理層では、湿度の影響によって、離型剤が粘着剤層側に脱落してしまったりする場合もあった。
【０００５】
一方、従来の離型層付き多層押し出しフィルムには、ＥＶＡ（エチレン／酢酸ビニル共重合体）を離型層に使用する場合があるが、この方法では巻戻し力が重く、離型層が粘着剤表面を汚染し接着不良を起してしまう問題があった。
【０００６】
このように、従来の技術では、ゴム系粘着剤層使用時の軽剥離等の問題点を解決できうる表面保護フィルムはいまだ存在していない。
【０００７】
【特許文献１】特開２０００−３４５１２３号公報
【特許文献２】特開２００６−３６８８２号公報
【特許文献３】特開２０００−２６８１４号公報
【発明の開示】
【発明が解決しようとする課題】
【０００８】
そこで本発明は、上述の問題に対処すべく、ゴム系粘着剤を用いても自背面に対する低剥離（低巻戻し力）が可能であって、被着体への接着信頼性に優れた表面保護フィルム、およびそれを用いた表面保護フィルム付き光学フィルムを提供することを目的とする。
【課題を解決するための手段】
【０００９】
本発明者らは、上記の目的を達成するため鋭意検討した結果、下記の表面保護フィルムを用いることにより上記目的を達成できることを見出し、本発明を完成するに至った。
【００１０】
すなわち、本発明の表面保護フィルムは、基材層の片面に粘着剤層、前記基材層の他方の面に離型処理層が積層されている表面保護フィルムであって、前記粘着剤層がゴム系により形成されており、前記離型処理層がアクリルシリコーングラフトポリマーにより形成されていることを特徴とする。
【００１１】
上記本発明の表面保護フィルムは、ゴム系粘着剤層上記のアクリルシリコーングラフトポリマーにより形成されている離型処理層およびを含む構成を有しているため、ゴム系粘着剤を用いているにも関わらず自背面に対する低剥離（低巻戻し力）が可能であって、被着体への接着信頼性に優れたものとなる。特に、保護フィルムを貼付けた被着体のロール体として用いた際により問題となる自背面接着力を非常に低いものとしうるため、従来に比して作業性の大幅な向上が可能となる。
【００１２】
なお、本発明における表面保護フィルムとは、表面保護テープや表面保護シートなどのフィルム状の他の形態を含むものである。
【００１３】
また、本発明におけるアクリルシリコーングラフトポリマーとは、アクリル系ポリマーの高分子鎖にシリコーン骨格をグラフト化させたものをいう。
【００１４】
上記表面保護フィルムにおいては、上記離型処理層がアクリルシリコーングラフトポリマーにより形成されていることを特徴とする。本発明で用いるアクリルシリゴーングラフトポリマーは、従来の長鎖アルキル系剥離剤に比べ表面張力が小さいため、自背面への接着力も小さくなり良好な巻戻し力を発現しうるものと推測される。また、良好な巻戻し力を簡易に得ることができるようになるため、融点の低いフィルムを使用した場合であっても、従来のシリコーン系ポリマーを離型処理剤として用いた場合に比べ、フィルムへの良好な密着性が得られる。
【００１５】
また、上記アクリルシリコーングラフトポリマーを用いることにより、従来のシリコーン系ポリマーを用いた場合に比べて、インライン塗工時のラインの汚染が低減できる。また、従来のＰＯ系シリコーン剥離ライナーに用いられる縮合タイプのシリコーン処理剤ではスズ系触媒の異臭が酷く作業者の健康への影響も少なくなかったが、上記アクリルシリコーングラフトポリマーを用いることにより、このような材料由来の異臭はない。
【００１６】
また、上記離型処理層の厚さが０．０５〜０．５μｍであることが好ましい。かかる離型処理層を用いることにより、より確実に巻戻し力並びに背面処理層の脱落や粘着剤層面への転写を抑制し、接着信頼性に優れたものとなる。
【００１７】
また、上記粘着剤層の厚さが２〜１０μｍであることが好ましい。
【００１８】
また、上記アクリルシリコーングラフトポリマーの水酸価または酸価が１５〜７０ｍｇＫＯＨ／ｇであり、かつ上記アクリルシリコーングラフトポリマーのシリコーンのグラフト量が１５〜４０重量％であることが好ましい。かかるアクリルシリコーングラフトポリマーを用いることにより、より確実に巻戻し力並びに背面処理層の脱落や粘着剤層面への転写を抑制し、接着信頼性に優れたものとなる。なお、本発明における水酸価とは、一定量の樹脂中に含まれる末端カルボキシル基の量を、また水酸基とは、一定量の樹脂中に含まれる末端水酸基の量を表す樹脂の特性値であって、後述する実施例における水酸価および酸価はＪＩＳ  Ｋ−０００７−１９９２に準拠して測定される値のことをいう。
【００１９】
さらに、前記離型処理層にフッ素を０．３〜７．０ａｔｏｍｉｃ％含有することが好ましい。なお、ａｔｏｍｉｃ％とは、原子数に対する百分率のことをいう。より具体的には、離型処理層全体に含まれる元素中のフッ素の割合をいう。
【００２０】
また、前記離型処理層の表面張力が１３．５〜１８．０ｍＮ／ｍであることが好ましい。
【００２１】
また、上記離型処理層が架橋剤を含むことができる。架橋剤を添加することでフィルムへの密着性が向上し、離型処理層の脱落防止、かつ巻戻し力がより安定し、さらに経時での巻戻し力も安定するため、架橋剤を離型処理層に添加することが好ましい。
【００２２】
また、上記表面保護フィルムの０．３ｍ／ｍｉｎでの剥離の際における前記離型処理層に対する前記粘着剤層の粘着力が０．４Ｎ／２０ｍｍ以下であることが好ましい。本発明の表面保護フィルムを用いることにより、自背面接着力を上記範囲に抑え、被着体には良好な密着性を発揮するものとすることができうる。
【００２３】
また、本発明の表面保護フィルムは光学フィルムの表面保護に用いられることが好ましい。
【００２４】
一方、本発明の表面保護フィルム付き光学フィルムは、上記いずれかに記載の表面保護フィルムを光学フィルム、なかでも特にプリズムシート、の片面または両面に貼り合わせてなることを特徴とする。本発明の表面保護フィルム付き光学フィルムは上記作用を奏する表面保護フィルムを備えるため、ゴム系粘着剤を用いているにも関わらず自背面に対する低剥離（低巻戻し力）が可能であって、被着体への接着信頼性に優れたものとなる。
【発明を実施するための最良の形態】
【００２５】
以下、本発明の実施の形態について図面を参照しながら詳細に説明する。
【００２６】
本発明の表面保護フィルム１は、図１に示すように、基材層１０の片面に粘着剤層１２、前記基材層１０の他方の面に離型処理層１４が積層されている表面保護フィルム１であって、前記粘着剤層１２がゴム系により形成されており、前記離型処理層１４がアクリルシリコーングラフトポリマーにより形成されていることを特徴とする。
【００２７】
本発明の基材層１０は、図１に示すように、片面に粘着剤層１２が積層されている。また、上記基材層１０の他方の面に離型処理層１４が積層されている。
【００２８】
また、上記基材層１０としては、プラスチックフィルムが適宜用いられる。
【００２９】
上記プラスチックフィルムとしては、たとえば、ポリエチレンフィルム、ポリプロピレンフィルム、ポリエステルフィルム、ポリカーボネートフィルム、ポリスチレンフィルムなどがあげられる。また、これらのフィルムを単独または２以上を混合したプラスチックフィルムも含まれる。さらには、上記フィルムを積層したフィルムを上記プラスチックフィルムとして用いてもよい。
【００３０】
上記基材層１０の厚さは、特に制限されないが、加工性の点から通常１０〜２００μｍとすることが好ましく、１５〜１００μｍとすることがより好ましく、２０〜７０μｍとすることが特に好ましい。厚みが薄くなりすぎると上記表面保護フィルム１を剥離する際の強度や、表面保護機能が不十分となる傾向がある。一方、厚みが厚くなりすぎると、取り扱い性やコスト面で不利になる傾向がある。
【００３１】
また、上記基材層１０には、劣化防止等を目的に、たとえば、酸化防止剤、紫外線吸収剤、ヒンダードアミン系光安定剤等の光安定剤、帯電防止剤、その他に、たとえば、酸化カルシウム、酸化マグネシウム、シリカ、酸化亜鉛、酸化チタン等の充填剤、顔料、目ヤニ防止剤、滑剤、アンチブロッキング剤、発泡剤、ポリエチレンイミン等の添加剤を適宜に添加することができる。これらの化合物は単独で使用してもよく、また２種以上を混合して使用してもよい。
【００３２】
さらに、上記基材層１０表面には、粘着剤層１２または離型処理層１４との密着性を考慮して、たとえば、コロナ放電処理、紫外線照射処理、火炎処理、プラズマ処理やスパッタエッチング処理などの、粘着性の制御や貼付作業性等を目的とした表面処理、易接着処理、または下塗り処理を必要に応じて施すこともできる。
【００３３】
また、本発明の表面保護フィルム１は、上記基材層１０の片面に粘着剤層１２を有するものである。
【００３４】
本発明の表面保護フィルム１は、たとえば図１に示すように、基材層１０の片面に粘着剤層１２を有する。なお、本発明の表面保護フィルム１は、シート状、テープ状等で用いることができる。また、上記粘着剤層１２は単独層であってもよく、また２層以上を積層して使用してもよい。
【００３５】
粘着剤層１２を形成する粘着剤としては、ゴム系粘着剤を特に制限なく使用できる。かかるゴム系粘着剤は、特にプリズムシートにおけるアクリル樹脂によって形成されたプリズム面に対しては、プリズム面に対して外観上の欠点の発生の抑制の観点からも最適である。
【００３６】
ゴム系粘着剤としては、たとえば、天然ゴム、天然ゴムとメチルメタクリレートなどのアクリル成分との共重合物、スチレンブロック共重合体およびその水素添加物、ならびに、スチレン−ブタジエン−スチレンブロック共重合体およぴその水素添加物、などがあげられる。なかでも、天然ゴムとメチルメタクリレートなどのアクリル成分との共重合物が好ましい。これらは単独で使用してもよく、また２種以上を混合して使用してもよい。
【００３７】
また、上記粘着剤のムーニー粘度を制御することによって、作業性や接着信頼性を向上させることができる。
【００３８】
上記粘着剤には、その他の公知の添加剤を含有していてもよく、たとえば、架橋剤・加硫剤、シランカップリング剤、粘着付与剤、着色剤、顔料などの粉体、染料、界面活性剤、可塑剤、表面潤滑剤、レベリング剤、軟化剤、酸化防止剤、老化防止剤、光安定剤、紫外線吸収剤、重合禁止剤、無機または有機の充填剤、金属粉、粒子状、箔状物などを使用する用途に応じて適宜添加することができる。また、制御できる範囲内で、還元剤を加えてのレドックス系を採用してもよい。
【００３９】
粘着付与剤としては、たとえば、石油系樹脂、フエノール系樹脂、ロジン系樹脂、テルペン系樹脂などが適宜使用できる。これらは単独で使用してもよく、また２種以上を混合して使用してもよい。
【００４０】
また、粘着付与剤の配合量は特に限定はないが、ゴム１００重量部に対し、１〜２００重量部、好ましくは１０〜１７０重量部である。
【００４１】
架橋剤および加硫剤としては、たとえば、イソシアネート系架橋剤、チウラム系加硫剤、キノイド系加硫剤、キノンジオキシム加硫剤、マレイミド系加硫剤などを適宜使用することができる。これらは単独で使用してもよく、また２種以上を混合して使用してもよい。
【００４２】
架橋剤および加硫剤の配合量は特に限定はないが、ゴム１００重量部対し、０．１〜２０重量部、好ましくは０．１〜１０重量部である。
【００４３】
さらに、上記粘着剤層１２の表面にはコロナ処理、プラズマ処理などの易接着処理をおこなってもよい。
【００４４】
また、上記粘着剤層１２の厚さが２〜１０μｍであることが好ましく、２〜９μｍであることがより好ましく、２〜６μｍであることがさらに好ましい。上記粘着剤層１２の厚さ１０μｍを超えると、粘着力が高くなり過ぎ、表面保護フィルム１の使用後の剥離作業性を低下させる場合がある。一方、上記粘着剤層１２の厚さが２μｍより薄くなると、表面が規則的な形状のプリズム面などに安定して密着できず、貼り付かなくなる場合がある。
【００４５】
また、本発明の表面保護フィルム１においては、図１に示すように、上記基材層１０の粘着剤層１２側の面とは異なるもう一方の面に離型処理層１４が積層されており、前記離型処理層１４がアクリルシリコーングラフトポリマーにより形成されていることを特徴とする。
【００４６】
離型処理層１４を形成するのに用いられる離型処理剤としては、アクリルシリコーングラフトポリマーが用いられる。
【００４７】
また、本発明におけるアクリルシリコーングラフトポリマーとは、アクリル系ポリマーの高分子鎖にシリコーン骨格をグラフト化させたものをいう。特に用いられるアクリル系ポリマーとしては、限定されないが、市販されている汎用のアクリル系ポリマーを適宜使用することができる。また、シリコーン系ポリマー（シリコーン骨格）も市販されている汎用のシリコーン系ポリマーを適宜用いることが出来る。これらは単独で使用してもよく、また２種以上を混合して使用してもよい。
【００４８】
また、上記アクリルシリコーングラフトポリマーにおけるシリコーン骨格のグラフト量が１５〜４０重量％であることが好ましく、１８〜３８重量％であることがより好ましく、２０〜３５重量％であることがさらに好ましい。上記グラフト量が１５重量％未満となると、自背面粘着力が重くなってしまう場合がある。一方、上記グラフト量が４０重量％をこえると、シリコーンの粘着剤層面への転写による粘着力の低下や汚染の原因になってしまう場合がある。なお、上記グラフト量はＮＭＲなどで測定することで算出が可能である。
【００４９】
また、上記アクリルシリコーングラフトポリマーの水酸価または酸価が１５〜７０ｍｇＫＯＨ／ｇであり、かつ上記アクリルシリコーングラフトポリマーのシリコーンのグラフト量が１５〜４０重量％であることが好ましい。かかるアクリルシリコーングラフトポリマーを用いることにより、より確実に巻戻し力並びに背面処理層の脱落や粘着剤層面への転写を抑制し、接着信頼性に優れたものとなる。
【００５０】
なお、本発明における水酸価とは、一定量の樹脂中に含まれる末端カルボキシル基の量を、また水酸基とは、一定量の樹脂中に含まれる末端水酸基の量を表す樹脂の特性値であって、後述する実施例における水酸価および酸価はＪＩＳ  Ｋ−０００７−１９９２に準拠して測定される値のことをいう。より具体的には、酸価とは。試料１ｍｇ中に含有する遊離脂肪酸、樹脂酸などを中和するのに必要な水酸化カリウムのｍｇ数のことをいう。また、水酸価とは、試料１ｍｇ中に含有する遊離水酸基を中和するのに必要な水酸化カリウムのｍｇ数のことをいう。上記水酸価または酸価が１５未満であると、背面処理剤の架橋が不十分になる場合があり、背面処理層の脱落や転写を生じる場合がある。一方、上記水酸価または酸価が７０を越えると、アクリルシリコーングラフトポリマー骨格中に粘着剤との相互作用が大きいカルボキシル基が多数存在することとなり、背面処理剤のポットライフが短くなってしまう場合がある。
【００５１】
さらに、前記離型処理層にフッ素を０．３〜７．０ａｔｏｍｉｃ％含有することが好ましく、０．４〜４．０ａｔｏｍｉｃ％であることがより好ましく、０．５〜２．０ａｔｏｍｉｃ％であることがさらに好ましい。なお、フッ素含有量の測定は、ＴＯＦ−ＳＩＭＳを使用して、上記離型層の表面の組成分析をすることによりおこなった。
【００５２】
また、前記離型処理層の表面張力が１３．５〜１８．０ｍＮ／ｍであることが好ましく、１４．０〜１７．０ｍＮ／ｍであることがより好ましく、１５．０〜１６．０ｍＮ／ｍであることがさらに好ましい。なお、前記離型処理層の表面張力の測定は、実施例に示す手法によりおこなった。
【００５３】
また、上記離型処理層１４が架橋剤を含むことが好ましい。上記架橋剤を用いることにより、より確実に自背面に対する低剥離（低巻戻し力）が可能であって、被着体への接着信頼性に優れたものとなり、塗工作業面での作業性向上にも寄与するものである。
【００５４】
上記離型処理層１４に用いられる架橋剤としては、たとえば、イソシアネート系架橋剤、エポキシ系架橋剤、金属キレート系架橋剤、メラミン樹脂、尿素樹脂などをあげることができる。なかでも、イソシアネート系架橋剤を用いることが好ましい。
【００５５】
上記離型処理層１４に用いられる架橋剤の含有量は、アクリルシリコーングラフトポリマー１００重量部両部に対して３〜５０重量部程度用いられるものであり、５〜３０重量部であることが好ましく、１０〜２０重量部であることがより好ましい。上記架橋剤の量が必要量を越えると、背面処理剤のポットライフが短くなってしまう。一方、上記架橋剤の量とすることで、粘着剤層の架橋剤と離型処理層１４の官能基が反応して自背面粘着力が大きくなってしまうことをより確実に抑制することができる。
【００５６】
また、上記離型処理層１４の厚さが０．０５〜０．５μｍであることが好ましく、０．０５〜０．３μｍであることがより好ましく、０．０６〜０．１５μｍであることがさらに好ましい。上記離型処理層１４の厚さ０．５μｍを超えると、厚くなりすぎて、背面処理層１４の脱落や粘着剤層への転写が発生してしまう場合がある。一方、上記離型処理層１４の厚さが０．０５μｍより薄くなると、厚みが小さくなりすぎて、自背面粘着力が軽くなりにくく、逆に巻き戻し力が大きくなってしまう場合もある。
【００５７】
また、上記表面保護フィルムの０．３ｍ／ｍｉｎでの剥離の際における前記離型処理層１４に対する前記粘着剤層の粘着力が０．４Ｎ／２０ｍｍ以下であることが好ましく、０．３５Ｎ／２０ｍｍ以下であることがより好ましく、０．３Ｎ／２０ｍｍ以下であることがさらに好ましく、０．２Ｎ／２０ｍｍ以下であることが特に好ましい。本発明の表面保護フィルムを用いることにより、自背面接着力を上記範囲に抑え、被着体には良好な密着性を発揮するものとすることができうる。
【００５８】
また、離型剤層１４の形成方法は、塗布や転写など、公知の離型処理層１４の形成手法を適宜用いることができる。
【００５９】
他方、上記基材層１０と粘着剤層１２と離型剤層１４とを有する表面保護フィルム１の製造方法は、特に制限されず各種の方法を採用できる。たとえば、各層を構成する樹脂材料を溶融共押出しして積層物に成形する方法、各層を押出し等により別個にフィルム状に成形し、これらを粘着剤等により接着する方法等が例示される。これらの方法のなかでも、各層間の密着性が良好であり、また工程を簡略にする観点からは、共押出成形、溶融共押出し成形による方法が好適である。
【００６０】
また、本発明の表面保護フィルム付き光学フィルムは、図２に示すように、上記いずれかに記載の表面保護フィルム１を光学フィルム２、なかでも特にプリズムシート、の片面または両面に貼り合わせてなることを特徴とする。本発明の表面保護フィルム付き光学フィルムは上記作用を奏する表面保護フィルム１を備えるため、ゴム系粘着剤を用いているにも関わらず自背面に対する低剥離（低巻戻し力）が可能であって、被着体への接着信頼性に優れたものとなる。
【００６１】
上記光学フィルムとしては、たとえば、偏光板や偏光子、反射板や半透過板、位相差板（１／２や１／４等の波長板を含む）、視角補償フィルム、輝度向上フィルム、プリズムシートやレンズシート、拡散板などの液晶表示装置などの形成に用いられることのある光学層となるものがあげられる。
【実施例】
【００６２】
以下、本発明の構成と効果を具体的に示す実施例等について説明する。なお、実施例等における評価項目は下記のようにして行った。
【００６３】
〔実施例１〕
基材層（支持体）として、ポリプ口ピレンフィルムを用い、さらに上記基材層の外側に離型処理層として、櫛形のアクリルシリコーングラフトポリマー（東亜合成社製、サイマックＵＳ−２７０、水酸価：２６ｍｇＫＯＨ／ｇ、シリコーン含有量：２０〜３０重量％）を塗布厚０．１μｍとして塗布乾燥させて層を形成した。また、粘着剤層として、ポリメチルメタクリレートを３０重量％を含む天然ゴムのグラフト共重合体（ムーニー粘度：１００、測定条件：ＭＳ（１＋４）１００℃）１００重量部に対し、粘着付与樹脂（日本ゼオン社製、クイントンＡ−１００）３０重量部を加えたものを希釈溶剤に溶解し、塗布乾燥させ、厚さ３μｍとして層を形成し、表面保護フィルムを得た。
【００６４】
〔実施例２〕
基材層（支持体）として、ポリプ口ピレンフィルムを用い、さらに上記基材層の外側に離型処理層として、櫛形のアクリルシリコーングラフトポリマー（東亜合成社製、サイマックＵＳ−３８０、酸価：６５ｍｇＫＯＨ／ｇ、シリコーン含有量：２０〜３０重量％）を塗布厚０．１μｍとして塗布乾燥させて層を形成した。また、粘着剤層として、ポリメチルメタクリレートを３０重量％を含む天然ゴムのグラフト共重合体（ムーニー粘度：１００、測定条件：ＭＳ（１＋４）１００℃）１００重量部に対し、粘着付与樹脂（日本ゼオン社製、クイントンＡ−１００）３０重量部を加えたものを希釈溶剤に溶解し、塗布乾燥させ、厚さ３μｍとして層を形成し、表面保護フィルムを得た。
【００６５】
〔比較例１〕
基材層（支持体）として、ポリプ口ピレンフィルムを用い、さらに上記基材層の外側に離型処理層として、長鎖アルキル系離型剤（一方社油脂工業社製、ピーロイル１０１０）を塗布厚０．５μｍとして塗布乾燥させて層を形成した。また、粘着剤層として、ポリメチルメタクリレートを３０重量％を含む天然ゴムのグラフト共重合体（ムーニー粘度：１００、測定条件：ＭＳ（１＋４）１００℃）１００重量部に対し、粘着付与樹脂（日本ゼオン社製、クイントンＡ−１００）３０重量部を加えたものを希釈溶剤に溶解し、塗布乾燥させ、厚さ３μｍとして層を形成し、表面保護フィルムを得た。
【００６６】
〔比較例２〕
基材層（支持体）として、ポリプ口ピレンフィルムを用い、さらに上記基材層の外側に離型処理層として、櫛形のアクリルシリコーングラフトポリマー（大日本インキ社製、ＳＧ−２０４、酸価：９．２ｍｇＫＯＨ／ｇ、シリコーン含有量：２〜４重量％）を塗布厚０．１μｍとして塗布乾燥させて層を形成した。また、粘着剤層として、ポリメチルメタクリレートを３０重量％を含む天然ゴムのグラフト共重合体（ムーニー粘度：１００、測定条件：ＭＳ（１＋４）１００℃）１００重量部に対し、粘着付与樹脂（日本ゼオン社製、クイントンＡ−１００）３０重量部を加えたものを希釈溶剤に溶解し、塗布乾燥させ、厚さ３μｍとして層を形成し、表面保護フィルムを得た。
【００６７】
〔実施例３〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３５９、サンノプコ社製）を１００：１５で混合した離型処理剤を、塗布厚０．０５μｍで塗布乾燥し、フッ素含有量が０．５ａｔｏｍｉｃ％のものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００６８】
〔実施例４〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３５９、サンノプコ社製）を１００：１５で混合した離型処理剤を、塗布厚０．１０μｍで塗布乾燥し、フッ素含有量が１．８ａｔｏｍｉｃ％のものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００６９】
〔実施例５〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３５９、サンノプコ社製）を１００：１５で混合した離型処理剤を、塗布厚０．０８μｍで塗布乾燥し、表面張力が１５．８０ｍＮ／ｍのものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７０】
〔実施例６〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３５９、サンノプコ社製）を１００：１５で混合した離型処理剤を、塗布厚０．１０μｍで塗布乾燥し、表面張力が１５．２０ｍＮ／ｍのものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７１】
〔比較例３〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３６７、サンノプコ社製）を１００：１５で混合した離型処理剤を、塗布厚０．１０μｍで塗布乾燥し、フッ素含有量が０．１ａｔｏｍｉｃ％のものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７２】
〔比較例４〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３５６、サンノプコ社製）を１００：１５で混合した離型処理剤を、塗布厚０．１０μｍで塗布乾燥し、フッ素含有量が９．０ａｔｏｍｉｃ％のものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７３】
〔比較例５〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ＦＡ−６３０、信越シリコーン社製）を１００：１０で混合した離型処理剤を、塗布厚０．１０μｍで塗布乾燥し、フッ素含有量が１５．０ａｔｏｍｉｃ％のものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７４】
〔比較例６〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ＦＡ−６３０、信越シリコーン社製）を１００：１０で混合した離型処理剤を、塗布厚０．１０μｍで塗布乾燥し、表面張力が２３．６ｍＮ／ｍのものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７５】
〔比較例７〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３６７、サンノプコ社製）を１００：１５で混合した離型処理剤を、塗布厚０．１０μｍで塗布乾燥し、表面張力が１２．８ｍＮ／ｍのものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７６】
〔比較例８〕
基材にポリプロピレンフィルムを使用し、その外側に離型処理剤として、櫛形のアクリルシリコーングラフトポリマー（商品名：サイマック  ＵＳ−２７０、東亜合成社製、水酸価含有量：２６ｍｇＫＯＨ／ｇ、シリコーン含有量：２０〜３０％）とフロロシリコーン系消泡剤（商品名：ダッポー  ＳＮ−３５６、サンノプコ社製）を１００：１５で混合した離型処理剤を、塗布厚０．１０μｍで塗布乾燥し、表面張力が１９．１ｍＮ／ｍのものを作製した。また、粘着剤層として、ポリメチルメタクリレートを３０重量％含む天然ゴムのグラフト共重合体（ムーニー粘度：１００、測定条件：ＭＳ（１＋４）１００℃）１００重量部に対し、粘着付与樹脂（日本ゼオン社製、商品名：クイントン  Ａ−１００）３０重量部を加えたものを希釈溶剤に溶解し、塗布乾燥させ、厚さ３μｍとして表面保護フィルムを得た。
【００７７】
実施例および比較例で得られた表面保護フィルムについて下記評価を行った。結果を表１〜表３に示す。
【００７８】
（水酸価および酸価の測定）
水酸価および酸価の測定は、ＪＩＳ  Ｋ−００７０−１９６６に準拠しておこなった。なお、水酸化カリウムをエタノールに溶解したもので滴定をおこなった。
【００７９】
（自背面粘着力の測定）
アクリル板（三菱レイヨン社製、アクリライト−Ｌ）に、基材なしでＰＥＴの剥離ライナーを使用した糊厚２５±３μｍの両面テープを貼り合せ、その上にテープ背面を上にするように、測定対象の保護フィルムを貼り合せ、さらにその背面に先と同じ保護フィルムを貼り合せた。このサンプルを線圧７８Ｎ／ｃｍ、速度０．３ｍ／ｍｉｎで圧着し、２０ｍｍ幅に切断し、０．３ｍ／ｍｉｎと１０ｍ／ｍｉｎの速度で、剥離角度１８０度で展開した際の抵抗力（粘着力）を測定した。
【００８０】
（フッ素含有量の測定）
フッ素含有量の測定は、ＴＯＦ−ＳＩＭＳを使用して、上記離型層の表面の組成分析をすることによりおこなった。
【００８１】
（表面張力の測定の測定）
前記離型処理層の表面張力の測定は、以下に示す手法によりおこなった。
離型処理層が塗布されているテープあるいはフィルムを、水を数滴滴下したスライドガラスの上に、離型処理層を上にして置きスライドガラスに固定した。つぎに、接触角計（協和界面社製、ＣＸ−Ａ型）を使用して蒸留水、ヨウ化メチレン、エチレングリコールのそれぞれの接触角をＮ＝５で測定した。これらのデータの上下限値を除いた平均値から、Ｆｏｗｋｅｓの式を使用して表面張力を算出した。
【００８２】
（背面塗布ムラ観察条件）
離型処理剤を３２℃６０％ＲＨの環境下で塗工速度８５ｍ／ｍｉｎでキス方式によってプラスチックフィルムに塗布して８０℃乾操したものを、蛍光灯下にて目視で塗布外観を観察することにより、塗布ムラの確認を行った。
【００８３】
【表１】
2008133435.tif 000003
【００８４】
表１から、実施例１〜２で作製した表面保護フィルムは、ゴム系粘着剤を用いても自背面に対する低剥離（低巻戻し力）が可能であって、被着体への接着信頼性に優れたものであることがわかった。
【００８５】
【表２】
2008133435.tif 000004
【００８６】
【表３】
2008133435.tif 000005
【図面の簡単な説明】
【００８７】
【図１】本発明の表面保護フィルムの一態様を示す断面図である。
【図２】本発明の表面保護フィルムの使用状態の一態様を示す断面図である。
【符号の説明】
【００８８】
１  ：表面保護フィルム
ｌ０：基材層
ｌ２：粘着剤層
１４：離型処理層
２  ：光学フィルム
【図１】
2008133435.tif 000006
【図２】
2008133435.tif 000007